КОМПОЗИЦИЯ НА ОСНОВЕ ПОЛИЭФИРНОЙ СМОЛЫ, СПОСОБ ЕЕ ПОЛУЧЕНИЯ, И ФОРМОВАНИЕ С ИСПОЛЬЗОВАНИЕМ КОМПОЗИЦИИ СМОЛЫ

1. Композиция смолы на основе полиэфира, включающая:
компонент смолы, содержащий от 80 до 98 масс.% полиэфирной смолы (А), включающей звенья ароматической дикарбоновой кислоты и звенья диола, и от 20 до 2 масс.% полиамидной смолы (В), включающей звенья диамина и звенья дикарбоновой кислоты, при этом звенья диамина включают 70 мол.% или более звеньев м-ксилилендиамина, а звенья дикарбоновой кислоты включают 70 мол.% или более звеньев α,ω-алифатической дикарбоновой кислоты, и
от 0,005 до 0,1 массовых частей эпоксифункционального полимера (С), содержащего стирольные звенья, представленные формулой (с1), и глицидил(мет)акрилатные звенья, представленные формулой (с2), относительно 100 массовых частей компонента смолы:
1
4
в которых каждый от R до Rнезависимо представляет собой атом водорода или алкильную группу, содержащую от 1 до 12 атомов углерода.
2. Композиция смолы на основе полиэфира по п. 1, в которой эпоксифункциональный полимер (С) включает стирольные звенья, представленные формулой (с1), глицидил(мет)акрилатные звенья,
представленные формулой (с2), и (мет)акрилатные звенья, представленные формулой (с3):
1
5
6
в которых каждый от R до R независимо представляет собой атом водорода или алкильную группу, содержащую от 1 до 12 атомов углерода, а Rпредставляет собой алкильную группу, содержащую от 1 до 12 атомов углерода.
3. Композиция смолы на основе полиэфира по п. 1 или 2, в которой полиэфирная смола (А) содержит звенья ароматической дикарбоновой кислоты, включающие 70 мол.% или более звеньев терефталевой кислоты, и звенья диола, включающие 70 мол.% или более звеньев алифатического гликоля, содержащих от 2 до 4 атомов углерода.
4. Композиция смолы на основе полиэфира по п. 1 или 2, в которой полиэфирная смола (А) содержит от 0,01 до 2 мол.% звеньев сульфоизофталата металла в звеньях ароматической дикарбоновой кислоты.
4
5. Композиция смолы на основе полиэфира по п. 1 или 2, где R в формуле (с2) представляет собой атом водорода или метильную группу.
5
6. Композиция смолы на основе полиэфира по п. 2, где R в
формуле (с3) представляет собой атом водорода или метильную группу.
6
7. Композиция смолы на основе полиэфира по п. 2, где R в формуле (с3) представляет собой метильную группу.
8. Способ получения композиции смолы на основе полиэфира по любому из пп. 1-7, включающий следующие стадии 1 и 2, где:
стадия 1: смешивание в расплаве 100 массовых частей полиэфирной смолы (А), содержащей звенья ароматической дикарбоновой кислоты и звенья диола, с эпоксифункциональным полимером (С) в количестве от 10 до 40 массовых частей, с получением в результате маточной смеси (Х), и
стадия 2: смешивание в расплаве 100 массовых частей компонента смолы, содержащего звенья ароматической дикарбоновой кислоты и звенья диола, и от 20 до 2 масс.% полиамидной смолы (В), включающей звенья диамина, содержащие 70 мол.% или более звеньев м-ксилилендиамина, и звенья дикарбоновой кислоты, содержащие 70 мол.% или более звеньев α,ω-алифатической дикарбоновой кислоты, с маточной смесью (Х), полученной на стадии 1, в количестве от 0,055 до 1,1 массовой части.
9. Формованное изделие, содержащее по меньшей мере один слой, полученный из композиции смолы на основе полиэфира по любому из пп. 1-7.
10. Формованное изделие по п. 9, представляющее собой пленку, лист или контейнер.